(57)【特許請求の範囲】
【請求項１】
金属部材に設けられた雌ねじに取り付けられて前記金属部材を覆うマスキング材であって、
軸部および当該軸部の一端に一体的に形成された基部を有し、
前記軸部は、前記基部とともに樹脂によって形成されており、前記雌ねじの内径以上の直径を有する平滑な外周面が、前記雌ねじによって切削されながら前記雌ねじに螺合自在であり、
前記基部は、前記軸部の一端の周方向全体に亘って前記軸部の径方向に張り出しており、リング形状を有するパッキンを前記軸部のまわりで保持している、マスキング材。
【請求項２】
前記樹脂が耐熱性樹脂であるとともに、前記パッキンが耐熱性を有する、請求項１に記載のマスキング材。
【請求項３】
前記樹脂および前記パッキンの融点は、１８０℃以上である、請求項２に記載のマスキング材。
【請求項４】
前記パッキンは、前記基部において前記軸部のまわりに延在する環状の溝に嵌っており、前記基部は、前記溝の側面に凸部を有する、請求項１〜請求項３のうちのいずれか１つに記載のマスキング材。
【請求項５】
前記基部に対して前記軸部と反対側に板状のつまみを有する、請求項１〜請求項４のうちのいずれか１つに記載のマスキング材。
【請求項６】
雌ねじが設けられた金属部材をマスキング材によって覆うマスキング方法であって、
前記マスキング材に備えられ樹脂によって形成された軸部において、前記雌ねじの内径以上の直径を有する前記軸部の平滑な外周面を前記雌ねじによって切削し、前記軸部を前記雌ねじに螺合させつつ、
前記軸部の一端に前記樹脂によって一体的に形成されて周方向全体で前記軸部の径方向に張り出す基部を、当該基部で前記軸部のまわりに保持されたリング形状を有するパッキンとともに前記金属部材に近接させていき、
前記基部および前記パッキンによって前記雌ねじのまわりを密封する、マスキング方法。
【発明の詳細な説明】
【技術分野】
【０００１】
本発明は、マスキング材およびマスキング方法に関する。
【背景技術】
【０００２】
従来、自動車製造を始めとする様々な分野において、防錆等を目的として金属部材の表面に塗膜を形成する電着塗装が行われている。このような電着塗装では、アース端子を設けるために金属部材の表面の一部を露出させた露出部がしばしば形成される。
【０００３】
電着塗装後、金属部材の表面に形成された塗膜の一部を削ることによって、または電着塗装に先立って金属部材の表面の一部をマスキングすることによって、露出部を形成できる。
【０００４】
塗膜の一部を削って露出部を形成する場合、塗膜の屑や塗膜とともに削られた金属部材の屑を除去しなければならず、作業効率低下につながる。金属部材の屑が残ったままであると錆びの要因になる虞があるため好ましくない。また、作業者がエアードリル等の電動工具からの振動を受けつつ無理な姿勢で塗膜の除去作業を行えば、作業者への負担が大きい。一方、マスキングによれば、それらを抑制しつつ露出部を形成できる。
【０００５】
電着塗装では、塗膜の形成対象となる金属部材が電解液内に浸けられ、電解液が接した金属部材表面での電着作用によって塗膜が形成される。このため、マスキングによって露出部を形成する場合、液が侵入しないようにマスキング箇所を覆い、マスキング箇所の金属部材表面に電解液が接しないようにしなければならない。
【０００６】
例えば特許文献１に記載の発明では、被塗装物に形成された雌ねじにワッシャを介してボルトを締結し、ボルトの頭部およびワッシャによってマスキング箇所を覆うことによって、マスキング箇所に液が侵入しないようにしている。
【先行技術文献】
【特許文献】
【０００７】
【特許文献１】特開平５−２８７５９２号公報
【発明の概要】
【発明が解決しようとする課題】
【０００８】
しかしながら、上記従来のマスキング材によれば、ボルトの締結が弱いとマスキング箇所への液の侵入が生じる虞があり、従って液の侵入を防止するためにはボルトを何回も回して強く締結しなければならず、マスキング材の取り付けに手間がかかる。
【０００９】
また、マスキング材が強く締結される結果、マスキング材は取り外し難くなり、塗膜形成後のマスキング材の取り外し作業の手間も増える。
【００１０】
本発明は、それら従来の課題に鑑みてなされたものであり、シール性に優れ着脱が容易なマスキング材およびマスキング方法を提供することを目的とする。
【課題を解決するための手段】
【００１１】
上記目的を達成するための本発明のマスキング材は、金属部材に設けられた雌ねじに取り付けられて前記金属部材を覆うマスキング材であって、軸部および当該軸部の一端に一体的に形成された基部を有する。前記軸部は、前記基部とともに樹脂によって形成されており、前記雌ねじの内径以上の直径を有する平滑な外周面で前記雌ねじに螺合自在である。前記基部は、前記軸部の一端の周方向全体に亘って前記軸部の径方向に張り出しており、リング形状を有するパッキンを前記軸部のまわりで保持している。
【００１２】
上記目的を達成するための本発明のマスキング方法は、雌ねじが設けられた金属部材をマスキング材によって覆うマスキング方法である。本発明のマスキング方法は、前記マスキング材に備えられ樹脂によって形成された軸部を、前記雌ねじの内径以上の直径を有する前記軸部の平滑な外周面で前記雌ねじに螺合させつつ、前記軸部の一端に前記樹脂によって一体的に形成されて周方向全体で前記軸部の径方向に張り出す基部を、当該基部で前記軸部のまわりに保持されたリング形状を有するパッキンとともに前記金属部材に近接させていき、前記基部および前記パッキンによって前記雌ねじのまわりを密封する。
【発明の効果】
【００１３】
上記構成を有するマスキング材およびマスキング方法では、上記従来技術のようにワッシャではなく、リング形状を有するパッキンを介してマスキング材が金属部材に締結され、ワッシャに比べてシール幅が狭い。このため、マスキング材が金属部材に締結されていくと、パッキン内側の空間内の空気がマスキング材によって押圧されて外部に押し出され、その空間内が負圧になって吸盤のような吸着力が生じる。軸部による締結力に加え、吸着力が作用してマスキング材がしっかりと金属部材に密着するため、本発明によれば優れたシール性を発揮できる。また、吸盤のような吸着力によって密着性が高まり、従来のように強く締結しなくて済むため、マスキング材の着脱が容易である。
【図面の簡単な説明】
【００１４】
【図１】実施形態のマスキング材の斜視図である。
【図２】実施形態の金属部材をマスキング材とともに示す図である。
【図３】マスキング材の軸部および金属部材の雌ねじを拡大して示す図である。
【図４】金属部材へのマスキング材の取り付けを示す図である。
【図５】軸部の外周面に形成される雄ねじと金属部材の雌ねじとの螺合を示す図である。
【図６】金属部材がマスキングされた状態を示す図である。
【図７】プッシュプルゲージを用いたマスキング材の取り付け・取り外しにかかる力の測定を示す図である。
【図８】冷熱サイクルの回数とマスキング材の取り付け・取り外しにかかる力との関係を示すグラフである。
【図９】変形例のマスキング材を金属部材に取り付けられた状態で示す図である。
【発明を実施するための形態】
【００１５】
以下、添付した図面を参照しながら、本発明の実施形態を説明する。なお、図面の寸法比率は、説明の都合上誇張されており、実際の比率と異なる。
【００１６】
図１に示すように、実施形態のマスキング材１００は、軸部１１０、基部１２０、Ｏリング１３０（リング形状を有するパッキン）、およびつまみ１４０を有する。マスキング材１００は、電着塗装で用いられる。
【００１７】
軸部１１０、基部１２０、およびつまみ１４０は、樹脂によって一体的に形成されている。軸部１１０、基部１２０、およびつまみ１４０は、電気絶縁性を有する。軸部１１０、基部１２０、およびつまみ１４０を形成している樹脂は、例えば、テフロン（登録商標）、ポリアセタール樹脂、ポリアミド、ポリブチレンテレフタレート、ポリフェニレンスルファイト等の耐熱性樹脂であるが、これらに限定されない。
【００１８】
軸部１１０は平滑な外周面１１１を有する。基部１２０は、軸部１１０の先端と反対側の端部（軸部の一端）に一体的に形成されており、その端部で周方向全体に亘って軸部１１０の径方向に張り出している。基部１２０は、軸部１１０のまわりでＯリング１３０を保持している。軸部１１０のまわりに延在する環状の溝１２１が基部１２０に形成されており、Ｏリング１３０は溝１２１に嵌っている。
【００１９】
基部１２０は、溝１２１の側面に凸部１２２を有する。凸部１２２は、溝１２１の側面から突出してＯリング１３０に当接している。本実施形態では、凸部１２２は、Ｏリング１３０の環状形状に沿う周方向において複数個所に設けられており、それら複数個所のそれぞれで、Ｏリング１３０を挟むように溝１２１の対向する側面から突出している。Ｏリング１３０の環状形状に沿う周方向のどの箇所に凸部１２２を設けるかは特に限定されず、また、溝１２１の対向する側面のうちの一方だけに凸部１２２を設けてもよい。
【００２０】
Ｏリング１３０は、円形断面の外周の一部で溝１２１に嵌っており、円形断面の外周のその他の部分は、軸部１１０の先端側に突出するように溝１２１からはみ出している。
【００２１】
Ｏリング１３０は、耐熱性および電気絶縁性を有する材料によって形成されている。Ｏリング１３０の形成材料は、例えば、パーフルオロゴム、アクリルゴム、シリコーンゴム、エチレン−酢酸ビニルゴム等、耐熱性に優れたゴムであるが、これに限定されない。
【００２２】
つまみ１４０は、基部１２０に対して軸部１１０と反対側に設けられている。つまみ１４０は、軸部１１０と同軸上に配置されており、板形状を有するが、つまみ１４０の配置および形状はこれらに限定されない。例えば、つまみ１４０の形状を本実施形態と異なり軸状にしてもよい。
【００２３】
図２に示すように、マスキング材１００は、例えば金属部材１０に対して取り付けられる。金属部材１０には電着塗装が施され、表面に塗膜が形成される。マスキング材１００は、金属部材１０に電着塗装が施される前に金属部材１０に取り付けられる。
【００２４】
金属部材１０は、板材１１と、ナット１２とを有する。ナット１２は、板材１１の一方の面に例えば溶接によって接合されている。板材１１およびナット１２を形成する金属材料は、電着塗装可能なものであればよく、例えば鋼であるが、これに限定されない。金属部材１０では、板材１１およびナット１２を貫通するように雌ねじ１３が設けられている。
【００２５】
図３に示すように、軸部１１０の直径ｄは、雌ねじ１３の内径Ｄ１以上である（ｄ≧Ｄ１）。ここで雌ねじ１３の内径Ｄ１とは、雌ねじ１３の山の頂に接する仮想的な円筒の直径である。
【００２６】
軸部１１０の直径ｄの上限値は、軸部１１０が雌ねじ１３に取り付け可能であれば特に限定されないが、例えば、雌ねじ１３の谷の径Ｄ２以下である（ｄ≦Ｄ２）。ここで雌ねじ１３の谷の径Ｄ２とは、雌ねじ１３の谷底に接する仮想的な円筒の直径である。
【００２７】
次に、マスキング方法について述べる。
【００２８】
図４に示すように、作業者は、軸部１１０の先端を雌ねじ１３に位置合わせし、その状態で軸部１１０を回転させながら押し込んで雌ねじ１３に螺合させていく。作業者は、つまみ１４０を手で回転させることによって、軸部１１０を回転させる。作業者は、軸部１１０を回転させて雌ねじ１３に螺合させつつ、基部１２０およびＯリング１３０を金属部材１０へと近接させていく。
【００２９】
図５に示すように、軸部１１０は、雌ねじ１３の内径Ｄ１以上の直径ｄを有し、且つ金属部材１０に比べて硬さの小さい（柔らかい）樹脂によって形成されているため、軸部１１０の回転にともない、外周面１１１が雌ねじ１３によって部分的に削られていく。その結果、外周面１１１に雄ねじ１１２が形成される。軸部１１０は、雄ねじ１１２によって雌ねじ１３と液密に螺合する。
【００３０】
金属部材１０および軸部１１０の硬さは、例えばビッカース硬さによって規定できるが、他の方法によって規定してもよい。
【００３１】
図６に示すように、作業者は、Ｏリング１３０が金属部材１０に接するまで軸部１１０を雌ねじ１３に螺合させる。また、作業者は、そこからさらに軸部１１０を回転させながら押し込んで雌ねじ１３に螺合させる。これにともなって、基部１２０は、金属部材１０側へとさらに移動し、Ｏリング１３０および基部１２０によって囲まれる空間１３１を押圧する。
【００３２】
本実施形態と異なり、Ｏリング１３０に代えて従来技術のようにワッシャを介してマスキング材１００を締結したとすると、ワッシャが金属部材１０および基部１２０に面接触して広範囲に接するため、基部１２０によって空間１３１が押圧されたとしても空間１３１内の空気が外部に逃げ難い。
【００３３】
一方、本実施形態では、マスキング材１００はＯリング１３０を介して締結され、金属部材１０および基部１２０はＯリング１３０と線接触する。そのため、それらの接触範囲であるシール幅が従来に比べて狭く、基部１２０によって空間１３１が押圧された際、空間１３１内の空気が外部へと押し出され易い。空気が外部に押し出されると空間１３１内は負圧となる。その結果、吸盤のような吸着力が生じてマスキング材１００は金属部材１０に密着し、基部１２０およびＯリング１３０によって雌ねじ１３のまわりが密封される。
【００３４】
吸着力が生じてマスキング材１００が金属部材１０に密着するため、本実施形態では、Ｏリング１３０が金属部材１０に接した後、軸部１１０を何回も回転させてマスキング材１００を強く締結しなくて済む。例えば、作業者は、Ｏリング１３０が金属部材１０に接した後、軸部１１０を１／４回転〜１回転させる。
【００３５】
マスキング材１００が金属部材１０に密着するように取り付けられた後、作業者はその状態で金属部材１０を電解液に浸して電着塗装を行う。電着塗装自体は、従来公知であるため、ここでの説明は省略する。
【００３６】
電着塗装によって、マスキング箇所を除く金属部材１０の表面、より具体的には、基部１２０およびＯリング１３０によって囲まれる空間１３１の範囲、ならびに軸部１１０が螺合した雌ねじ１３の表面を除く金属部材１０の表面に、例えば防錆層または装飾層等の塗膜が形成される。
【００３７】
マスキング箇所には電解液が侵入しないため、塗膜が形成されず、金属表面が露出したまま維持される。また、軸部１１０、基部１２０、つまみ１４０、およびＯリング１３０は電気絶縁性を有するため、電着塗装によってこれらに塗膜は形成されない。
【００３８】
電着塗装後、作業者は、金属部材１０を電解液から取り出し、マスキング材１００が取り付けられたままの状態で乾燥炉内に所定の時間置き、塗膜を乾燥させる。乾燥炉内の温度は、例えば塗膜の種類や厚み等に応じて適宜設定され、特に限定されないが、例えば１５０℃〜１８０℃である。
【００３９】
マスキング材１００を使い捨てではなく複数回使用することを想定した場合、マスキング材１００が乾燥炉内の高温雰囲気に置かれても変形変質することなく機能を維持できるよう、軸部１１０、基部１２０、Ｏリング１３０、およびつまみ１４０の耐熱温度は、好ましくは、１５０℃〜３００℃である。ここで耐熱温度は連続使用温度である。
【００４０】
塗膜の乾燥後、作業者は金属部材１０からマスキング材１００を外す。作業者は、軸部１１０を締結時と反対方向に回転させて弛め、マスキング材１００を金属部材１０から外す。
【００４１】
Ｏリング１３０のシール幅はワッシャに比べて狭く、軸部１１０の締結が弛められるのにともなって空間１３１内に外部から空気が入り易いため、マスキング材１００の吸着は、軸部１１０の締結が弛められるのにともなって容易に解除できる。
【００４２】
塗膜の乾燥後、マスキング材１００を外すことなく取り付けたまま更に電着塗装を行い、先に形成された塗膜の上に他の塗膜を積層するように形成してもよい。このように複数の塗膜を形成する場合、電着塗装と塗膜の乾燥とを繰り返して所定の層数の塗膜が形成された後、作業者はマスキング材１００を外す。
【００４３】
マスキング材１００が取り外された後、金属表面が露出して導電性を有する雌ねじ１３に、例えばアース端子が締結され、雌ねじ１３とアース端子とが電気的に接続する。
【００４４】
取り外されたマスキング材１００は、未塗装の別の金属部材１０に取り付けられる、または金属部材１０と異なる他の種類の金属部材に取り付けられてもよく、複数回の使用が可能である。
【００４５】
次に、本実施形態の作用効果を述べる。
【００４６】
本実施形態によれば、マスキング材１００は、軸部１１０による締結力に加え、吸盤のような吸着力が作用して金属部材１０にしっかりと密着する。このため、本実施形態によれば優れたシール性を発揮できる。また、吸着力が作用することによって密着性が高まり、マスキング材１００を強く締結しなくて済むため、マスキング材１００の着脱が容易である。
【００４７】
本実施形態では、軸部１１０は平滑な外周面１１１を有しており、その平滑な外周面１１１が所定の直径で樹脂によって形成されている。このため、金属製の雌ねじへの軸部１１０の取り付けとともに、その雌ねじに合った雄ねじが外周面１１１に適宜形成されていく。
【００４８】
従って、例えばピッチが相違するような異なる雌ねじを有する複数種の金属部材をマスキングする場合でも、それらに合う雄ねじを備えた複数種のマスキング材を準備しなくてもよい。すなわち、本実施形態によれば、一種のマスキング材１００で複数種の金属部材に対応可能であり、汎用性が高い。
【００４９】
本実施形態では、軸部１１０、基部１２０、およびつまみ１４０が樹脂によって形成されており、金属部材１０に比べて硬さが小さい（柔らかい）ため、マスキング材１００が金属部材１０に接触しても金属部材１０が傷付き難い。
【００５０】
また、軸部１１０、基部１２０、およびつまみ１４０を形成している樹脂が耐熱性樹脂であるとともに、Ｏリング１３０が耐熱性を有しており、これらは高温雰囲気に晒されても変形変質し難い。このため、マスキング材１００は、高温乾燥およびその前後の温度の低下した状態を経ても、着脱性およびシール性を維持できる。これに関し、本発明者らはマスキング材１００を試作して検証を行った。
【００５１】
本発明者らは、マスキング材１００が金属部材１０に取り付けられた状態で、これらに対し、室温の電解液への１分間の浸漬、１９０℃雰囲気中での４０分間の放置、および室温での１０分間の放置をこの順で行い、これらを１つの冷熱サイクルとして、サイクル数を変えていった。そして、本発明者らは、異なるサイクル数のそれぞれの後、マスキング材１００の着脱に要する力を調べ、また、いくつかのサイクル数について、マスキング箇所への電解液の侵入の有無を調べた。
【００５２】
図７に示すように、本発明者らは、プッシュプルゲージ２０をマスキング材１００に接続し、プッシュプルゲージ２０によってマスキング材１００の着脱に要する力を測定した。
【００５３】
具体的に、本発明者らは、プッシュプルゲージ２０によってマスキング材１００を押圧し、軸部１１０を雌ねじ１３に押し込んだときに測定される取り付け時の力と、プッシュプルゲージ２０を引っ張り、軸部１１０を雌ねじ１３から引き抜いたときに測定される取り外し時の力とを測定した。
【００５４】
図８に示すように、検証の結果、取り付け時の力、および取り外し時の力のいずれもサイクル数によってあまり変化せず、加熱および冷却を経てもマスキング材１００の着脱性は維持されることが確認できた。
【００５５】
また、本発明者らは、サイクル回数が０回、２０回、５０回の場合のそれぞれで、マスキング箇所への液の侵入の有無を確認したところ、いずれの場合も液は侵入していなかった。このことから、加熱および冷却を経てもマスキング材１００は良好なシール性を発揮することが分かった。
【００５６】
上の検証実験では、厳しい条件下でのマスキング材１００の性能を評価するため、高温乾燥の温度が１９０℃に設定されたが、電着塗装後の乾燥で想定される一般的な温度は、例えば１５０〜１８０℃である。
【００５７】
従って、軸部１１０、基部１２０、およびつまみ１４０を形成している樹脂、およびＯリング１３０の融点が１８０℃以上であれば、熱による変形が抑制されるため、それらの機能を維持しつつマスキング材１００を繰り返し使用できる。
【００５８】
本実施形態と異なりＯリング１３０を用いず、従来のようにマスキング材１００とは別に用意されたワッシャを介して金属部材１０にマスキング材１００を締結しようとすると、作業者は、ワッシャの中央に形成された孔に軸部１１０を通し、それらを一体にする作業を行った後、マスキングを行わなければならない。
【００５９】
一方、本実施形態では、基部１２０がＯリング１３０を保持しているため、そのような手間がかからず、マスキング作業に迅速に取り掛かることができる。
【００６０】
また、本実施形態では、溝１２１の側面に凸部１２２が形成されているため、Ｏリング１３０の保持性が高く、Ｏリング１３０が基部１２０から外れ難い。
【００６１】
これに関し、本発明者らは、１ｍの高さからマスキング材１００の試作品を１０回落下させ、Ｏリング１３０が基部１２０から外れるかどうか試験を行った。その結果、Ｏリング１３０は１回も外れなかった。また、同試作品に５分間振動を加え続ける振動試験を行ったが、Ｏリング１３０は外れなかった。
【００６２】
マスキング材１００はつまみ１４０を有し、軸部１１０を回転させ易いため、金属部材１０へのマスキング材１００の取り付け作業が楽である。
【００６３】
本発明は、上述した実施形態に限定されるものではなく、特許請求の範囲内で種々改変できる。
【００６４】
例えば、図９に示すように、上記実施形態と異なる軸部２１０を有するマスキング材２００を本発明は含む。軸部２１０以外の構成については、マスキング材２００は上記実施形態と同様である。
【００６５】
軸部２１０は、径方向に突出したストッパー２１２を先端に有する。また、軸部２１０には、先端から基部１２０側へと延在する隙間２１４が形成されている。マスキング材２００の着脱の際には、作業者は、ストッパー２１２同士を径方向に近づけて隙間２１４を狭め、軸部２１０を細くすることによって雌ねじ１３に通す。
【００６６】
マスキング材２００は、ストッパー２１２が金属部材１０に引っ掛かって外れ難いため、マスキングした状態をより確実に維持できる。
【００６７】
また、上記実施形態において凸部１２２のない形態を本発明は含む。この場合、例えば、Ｏリング１３０は、溝１２１に強固に嵌合することによって基部１２０に保持される。
【００６８】
また、つまみ１４０のない形態を本発明は含む。また、基部の形状は上記実施形態の基部１２０のような円盤形状に限定されず、例えば長方体のような形状を有してもよい。
【００６９】
リング形状を有するパッキンは、上記実施形態のようにＯリングに限定されず、例えばＸリングおよびＤリング等、Ｏリングとは異なる断面形状を有するものを含む。
【００７０】
上記実施形態では、軸部１１０、基部１２０、およびつまみ１４０が例えばテフロン（登録商標）によって形成され、Ｏリング１３０が例えばパーフルオロゴムによって形成される。このような構成によれば、マスキング材１００は、耐熱性および耐衝撃性に優れるため、高温雰囲気に何度も晒されたり、繰り返し使用される中で例えば金属部材１０から取り外されて回収用の箱に投げ入れられる等、雑に扱われたりしても破損し難く、好ましい。しかしながら、本発明は、このようにマスキング材が繰り返し使用される形態に限定されず、使い捨ての形態を含む。
【００７１】
マスキング材は、マスキング箇所を液密に覆うことができ、かつ塗膜乾燥後に簡単に金属部材から取り外せるのであれば、耐熱性を有さず高温乾燥時の熱によって多少変形してもよい。使い捨てのマスキング材は、例えば、一の金属部材に対して取り付けられ、電着塗装およびその後の高温乾燥が済んだ後、金属部材から取り外されて廃棄される。
【００７２】
また、本発明が適用されるマスキング対象物は特に限定されず、例えば、自動車や電車等の車体を構成する金属部材であってもよいし、家電、パソコン、およびスマートフォン等の電気製品に用いられる金属部材であってもよい。
【００７３】
また、本発明は、金属部材にアース端子の接続箇所を設けるために適用されるだけでなく、他の様々な応用が可能である。例えば、表面に塗膜が形成される金属部材同士を溶接し易くするため、溶接個所となるそれらの表面の一部に対して本発明を適用してマスキングを行い、塗膜のない金属部材の露出部を形成してもよい。
【符号の説明】
【００７４】
１０    金属部材、
１１    板材、
１２    ナット、
１３    金属部材に設けられた雌ねじ、
２０    プッシュプルゲージ、
１００、２００    マスキング材、
１１０、２１０    軸部、
１１１    軸部の平滑な外周面、
１１２    軸部の外周面に形成された雄ねじ、
１２０    基部、
１２１    環状の溝、
１２２    凸部、
１３０    Ｏリング（リング形状を有するパッキン）、
１３１    Ｏリングおよび基部によって囲まれる空間、
１４０    つまみ、
２１２    ストッパー、
２１４    隙間、
Ｄ１    雌ねじの内径、
Ｄ２    雌ねじの谷の径、
ｄ    軸部の直径。
【図１】
0006717627.tif 000002
【図２】
0006717627.tif 000003
【図３】
0006717627.tif 000004
【図４】
0006717627.tif 000005
【図５】
0006717627.tif 000006
【図６】
0006717627.tif 000007
【図７】
0006717627.tif 000008
【図８】
0006717627.tif 000009
【図９】
0006717627.tif 000010